(57)【特許請求の範囲】
【請求項１】
表面に粘着剤が付着した粘着媒体が内部に充填された粘着媒体充填槽に、被塗装物を埋没させ、前記粘着媒体充填槽内に充填された複数の粘着媒体からなる粘着媒体集合体を撹拌して、前記粘着媒体に付着している粘着剤を前記被塗装物の表面に付着させる第１粘着剤塗布工程と、
前記被塗装物の表面のうち前記第１粘着剤塗布工程で前記粘着剤が塗布されなかった部分に、前記粘着剤を塗布する第２粘着剤塗布工程と、
前記被塗装物の表面のうち前記第２粘着剤塗布工程で前記粘着剤を塗布した部分に粉体塗料を塗布する第１塗料塗布工程と、
表面に粉体塗料が付着した塗料媒体が内部に充填された塗料媒体充填槽に、前記第１塗料塗布工程を経た前記被塗装物を埋没させ、前記塗料媒体充填槽内に充填された複数の塗料媒体からなる塗料媒体集合体を撹拌して、前記塗料媒体に付着している粉体塗料を前記被塗装物の表面に付着させる第２塗料塗布工程と、
を含む、塗装方法。
【請求項２】
請求項１に記載の塗装方法において、
前記第２粘着剤塗布工程は、前記被塗装物の表面のうち前記第１粘着剤塗布工程で前記粘着剤が塗布されなかった部分に、前記粘着剤を吹き付ける工程を含み、
前記第１塗料塗布工程は、前記被塗装物の表面のうち前記第２粘着剤塗布工程で粘着剤を塗布した部分に、前記粉体塗料を吹き付ける工程を含む、塗装方法。
【発明の詳細な説明】
【技術分野】
【０００１】
本発明は、被塗装物を粉体塗料で塗装する方法に関する。
【背景技術】
【０００２】
従来から、例えば下記特許文献１に記載されているように、表面に粘着剤が付着した粘着媒体を被塗装物の表面に衝突させて、被塗装物の表面に粘着膜を形成した後、表面に粉体塗料が付着した塗料媒体を被塗装物に衝突させて、粘着膜の粘着力で塗料媒体表面上の粉体塗料を被塗装物に付着させることにより、被塗装物を塗装する塗装方法は知られている。
【０００３】
また、下記特許文献２に記載されているように、被塗装物及び粘着媒体に粘着剤を塗布するとともに、粘着媒体を被塗装物の表面に衝突させて、被塗装物の表面に形成される粘着膜の厚さを均一化した後、表面に粉体塗料が付着した塗料媒体を被塗装物に衝突させて、粘着膜の粘着力で塗料媒体表面上の粉体塗料を被塗装物に付着させることにより、被塗装物を塗装する塗装方法は知られている。
【先行技術文献】
【特許文献】
【０００４】
【特許文献１】特開２００４−３５９８７３号公報
【特許文献２】特開平７−１１２１６０号公報
【発明の概要】
【０００５】
上記特許文献１に記載の塗装方法によれば、粘着媒体が入り込むことが出来ない角部、隙間などが被塗装物の表面に形成されている場合、これらの角部、隙間などには粘着剤が付着しない。そのため、これらの角部、隙間などを粉体塗料によって塗装することが出来ない。したがって、これらの未塗装部分を、例えば液体塗料を用いて局所的に塗装する必要があるが、粉体塗料によって塗装された部分の質感と、液体塗料によって塗装された部分の質感を統一するには熟練を要する。
【０００６】
また、上記特許文献２に記載の塗装方法によれば、粘着媒体が入り込むことが出来ない角部、隙間などが被塗装物の表面に形成されている場合、これらの角部、隙間などの部分に粘着剤が溜まって、角部、隙間などに形成された粘着膜の膜厚が他の部分に比べて厚くなり易い。そのため、その後の工程で被塗装物に衝突する塗料媒体が角部、隙間などに形成された粘着膜に埋もれ、塗料媒体自体が被塗装物に残ってしまう。したがって、角部、隙間などの平滑性が損なわれ、製品の外観品質が低下する。
【０００７】
本発明は上記問題に対処するためになされたもので、その目的は、被塗装物を粉体塗料で塗装する塗装方法であって、製品の外観品質を向上させることができる塗装方法を提供することにある。なお、下記本発明の各構成要件の記載においては、本発明の理解を容易にするために、実施形態の対応箇所の符号を括弧内に記載しているが、本発明の各構成要件は、実施形態の符号によって示された対応箇所の構成に限定解釈されるべきものではない。
【０００８】
上記目的を達成するために、本発明の特徴は、表面に粘着剤が付着した粘着媒体が内部に充填された粘着媒体充填槽（２１）に、被塗装物（１０）を埋没させ、前記粘着媒体充填槽内に充填された複数の粘着媒体からなる粘着媒体集合体（２７）を撹拌して、粘着媒体に付着している粘着剤を被塗装物の表面に付着させる第１粘着剤塗布工程と、被塗装物の表面のうち第１粘着剤塗布工程で粘着剤が塗布されなかった部分に粘着剤を塗布する第２粘着剤塗布工程と、被塗装物の表面のうち第２粘着剤塗布工程で粘着剤を塗布した部分に粉体塗料を塗布する第１塗料塗布工程と、表面に粉体塗料が付着した塗料媒体が内部に充填された塗料媒体充填槽（３１）に、第１塗料塗布工程を経た被塗装物を埋没させ、前記塗料媒体充填槽内に充填された複数の塗料媒体からなる塗料媒体集合体（３７）を撹拌して、塗料媒体に付着している粉体塗料を被塗装物の表面に付着させる第２塗料塗布工程とを含むことにある。
【０００９】
この場合、第２粘着剤塗布工程は、被塗装物の表面のうち第１粘着剤塗布工程で粘着剤が塗布されなかった部分に、粘着剤を吹き付ける工程を含み、第１塗料塗布工程は、被塗装物の表面のうち第２粘着剤塗布工程で粘着剤を塗布した部分に、粉体塗料を吹き付ける工程を含むとよい。また、第１粘着剤塗布工程で粘着剤が塗布されなかった部分は、第１粘着剤塗布工程で粘着媒体が入り込むことができない部分であるのがよい。この場合、第１粘着剤塗布工程で粘着媒体が入り込むことができない部分として、被塗装物に形成されている角部、隙間、谷部、折り曲げ部など（以下、角部、隙間などと記載する）が挙げられる。
【００１０】
粘着媒体が入り込むことが出来ない角部、隙間などが被塗装物の表面に形成されている場合、第１粘着剤塗布工程では、これらの角部、隙間などには粘着剤が付着しない。そこで、第２粘着剤塗布工程において、被塗装物の表面のうち第１粘着剤塗布工程で粘着剤が塗布されなかった部分に粘着剤を塗布するようにした。その後、第１塗料塗布工程において、被塗装物の表面のうち第２粘着剤塗布工程で粘着剤を塗布した部分に粉体塗料を塗布し、さらにその後の第２塗料塗布工程で、被塗装物の表面のうち第２粘着剤塗布工程で粘着剤を塗布した部分以外の部分に粉体塗料を塗布するようにした。これにより、被塗装物全体を粉体塗料で塗装できる。したがって、粘着媒体及び塗料媒体が入り込むことができない角部、隙間などを、例えば液体塗料を用いて局所的に塗装する必要がない。よって、角部、隙間などとその他の部分の質感を統一できる。
【００１１】
また、第２粘着剤塗布工程において塗布された粘着剤の量が多い場合、角部、隙間などに粘着剤が溜まって角部、隙間などに形成された粘着膜の膜厚が他の部分より厚くなり易い。この状態で、被塗装物を塗料媒体充填槽内に埋没させ、塗料媒体集合体を撹拌すると、角部、隙間などに衝突した塗料媒体が粘着膜に埋もれ、塗料媒体自体が被塗装物に残ってしまう。しかし、本発明によれば、第１塗料塗布工程において局所的に塗布された粉体塗料によって、角部、隙間などの粘着剤がマスキングされる。したがって、第２塗料塗布工程において、角部、隙間などに溜まった粘着剤に塗料媒体が埋もれて、塗料媒体が被塗装物の角部、隙間などに付着したままになることを防止できる。すなわち、角部、隙間などの平滑性が損なわれることがない。よって、製品の外観品質を向上させることができる。
【００１２】
なお、本発明において、「粘着媒体」は、被塗装物に粘着体を付着させるための媒体である。また、「塗料媒体」は、被塗装物に粉体塗料を付着させるための媒体である。粘着媒体及び塗料媒体は一般的には球形である。粘着媒体及び塗料媒体の径は被塗装物の大きさや形状により異なるが、０．５〜１ｍｍ程度であるのがよい。粘着媒体及び塗料媒体の材質は、被塗装物に衝突することにより被塗装物の表面を傷つけないものであればどのようなものでもよい。セラミックス製の粘着媒体及び塗料媒体が好適に用いられる。
【図面の簡単な説明】
【００１３】
【図１】本発明の一実施形態に係る塗装方法によって塗装される被塗装物の一例を示す概略図である。
【図２】図１の被塗装物の端部を拡大した拡大図である。
【図３】本発明の一実施形態に係る塗装方法において用いられる装置の概略を示す概略図である。
【図４】第１粘着剤塗布工程を示す図である。
【図５】第１粘着剤塗布工程により被塗装物の表面に形成された粘着膜を示す図である。
【図６】第２粘着剤塗布工程を示す図である。
【図７】第１塗料塗布工程を示す図である。
【図８】第２塗料塗布工程を示す図である。
【図９】第２塗料塗布工程により被塗装物の表面に形成された粉体塗料膜を示す図である。
【図１０】角部に溜まった粘着剤にビーズが埋もれた状態を示す図である。
【図１１】被塗装物に隙間が形成されている例を示す図である。
【発明を実施するための形態】
【００１４】
本発明の一実施形態に係る塗装方法について説明する。本実施形態においては、図１に示すような、車両のシートレールを被塗装物１０とするが、本発明に係る塗装方法によって塗装される被塗装物は、どのような部品であってもよい。被塗装物１０は、長尺状に形成されたレール本体部１１と、レール本体部１１を補強する板状のパッチ１２からなる。パッチ１２は、レール本体部１１の端部に溶接されている。パッチ１２の側面部１２ａは、レール本体部１１の表面部１１ａに対して垂直である。すなわち、図２に示すように、レール本体部１１とパッチ１２との接合部には、角部Ｃが形成されている。
【００１５】
次に、後述する第１粘着剤塗布工程及び第２塗料塗布工程で用いられる装置について説明する。図３に示す粘着剤塗布装置２０は、第１粘着剤塗布工程において、被塗装物１０の表面に粘着剤を塗布するための装置である。また、同図における、粉体塗料塗布装置３０は、第２塗料塗布工程において、被塗装物１０の表面に粉体塗料を塗布するための装置である。
【００１６】
また、同図に示すように、粘着剤塗布装置２０は、粘着媒体充填槽２１、気体供給槽２２、多孔質板２３、ノズル２４、及びエアシリンダ２５を備える。粘着媒体充填槽２１はその軸方向が上下方向（重力方向）に沿うように円筒状に形成されている。粘着媒体充填槽２１の上面は開口している。この粘着媒体充填槽２１の内部に、表面に粘着剤が付着したセラミックス製のビーズ（粘着媒体）が充填されている。ビーズの直径は０．５ｍｍである。粘着媒体充填槽２１内に充填されたビーズによりビーズ集合体２７が形成される。
【００１７】
粘着媒体充填槽２１の上端開口縁の全周に亘りホッパー２６が取り付けられている。このホッパー２６は、粘着媒体充填槽２１の上端から溢れ出たビーズを回収して再び粘着媒体充填槽２１に落とし込む。
【００１８】
気体供給槽２２は粘着媒体充填槽２１の下方に設けられている。気体供給槽２２は、筒状の側面部及び底面部を有する有底円筒形状に形成されている。気体供給槽２２の径は粘着媒体充填槽２１の径と等しい。粘着媒体充填槽２１と気体供給槽２２との間に多孔質板２３が配設される。したがって、多孔質板２３は、粘着媒体充填槽２１の底板を構成するとともに気体供給槽２２の天板を構成する。多孔質板２３には、粘着媒体充填槽２１内の空間と気体供給槽２２内の空間とを連通する複数の孔が形成されている。この孔の径は０．５ｍｍよりも小さい。したがって、粘着媒体充填槽２１内のビーズがこの孔を経由して気体供給槽２２に落下することはない。本実施形態において多孔質板２３は、径が０．５ｍｍよりも小さい孔が均一に形成された金属メッシュ（金網）である。
【００１９】
ノズル２４は、その基端側にて図示しない加圧気体発生源に連通されている。ノズル２４の先端には噴出口２４ａが形成されている。そして、噴出口２４ａが気体供給槽２２の中心に位置するように、ノズル２４が気体供給槽２２内に挿入されている。本実施形態では、加圧気体発生源は、圧力が約２ｋｇｆ／ｃｍ２の工場エアー（加圧エアー）である。この工場エアーをドライヤーに通して乾燥させたドライエアーをノズル２４に供給してもよい。また、噴出口２４ａは、加圧エアーが気体供給槽２２の底面（下面）に向かって噴出されるように気体供給槽２２内で下向きに配置されている。
【００２０】
エアシリンダ２５は粘着媒体充填槽２１の上方に配設されている。エアシリンダ２５はシリンダボディ２５１及びシリンダロッド２５２を備える。そして、シリンダロッド２５２の先端が粘着媒体充填槽２１の上面に対面するように固定される。シリンダロッド２５２の先端に被塗装物１０を固定することができるように、シリンダロッド２５２の先端部分の形状が工夫されている。
【００２１】
図３に示すように、粉体塗料塗布装置３０は、塗料媒体充填槽３１、気体供給槽３２、多孔質板３３、ノズル３４、及びエアシリンダ３５を備える。
【００２２】
塗料媒体充填槽３１はその軸方向が上下方向（重力方向）に沿った円筒状に形成されている。塗料媒体充填槽３１の上面は開口している。この塗料媒体充填槽３１の内部に、表面に粉体塗料が付着したセラミックス製のビーズ（塗料媒体）が充填されている。ビーズの直径は０．５ｍｍである。塗料媒体充填槽３１内に充填されたビーズによりビーズ集合体３７が形成される。
【００２３】
塗料媒体充填槽３１の上端開口縁の全周に亘りホッパー３６が取り付けられている。このホッパー３６は、塗料媒体充填槽３１の上端から溢れ出たビーズを回収して再び塗料媒体充填槽３１に落とし込む。
【００２４】
気体供給槽３２は塗料媒体充填槽３１の下方に設けられている。気体供給槽３２は、筒状の側面部及び底面部を有する有底円筒形状に形成されている。気体供給槽３２の径は塗料媒体充填槽３１の径と等しい。塗料媒体充填槽３１と気体供給槽３２との間に多孔質板３３が配設される。したがって、多孔質板３３は、塗料媒体充填槽３１の底板を構成するとともに気体供給槽３２の天板を構成する。多孔質板３３には、塗料媒体充填槽３１内の空間と気体供給槽３２内の空間とを連通する複数の孔が形成されている。この孔の径は０．５ｍｍよりも小さい。したがって、塗料媒体充填槽３１内のビーズがこの孔を経由して気体供給槽３２に落下することはない。本実施形態において多孔質板２３は、径が０．５ｍｍよりも小さい孔が均一に形成された金属メッシュ（金網）である。
【００２５】
ノズル３４は、その基端側にて図示しない加圧気体発生源に連通されている。ノズル３４の先端には噴出口３４ａが形成されている。そして、噴出口３４ａが気体供給槽３２の中心に位置するように、ノズル３４が気体供給槽３２内に挿入されている。本実施形態では、加圧気体発生源は、圧力が約２ｋｇｆ／ｃｍ２の工場エアー（加圧エアー）である。この工場エアーをドライヤーに通して乾燥させたドライエアーをノズル３４に供給してもよい。また、噴出口３４ａは、加圧エアーが気体供給槽３２の底面（下面）に向かって噴出されるように、気体供給槽３２内で下向きに配置されている。
【００２６】
エアシリンダ３５は塗料媒体充填槽３１の上方に配設されている。エアシリンダ３５はシリンダボディ３５１及びシリンダロッド３５２を備える。そして、シリンダロッド３５２の先端が塗料媒体充填槽３１の上面に対面するように固定される。シリンダロッド３５２の先端に被塗装物１０を固定することができるように、シリンダロッド３５２の先端部分の形状が工夫されている。
【００２７】
次に、被塗装物１０を粉体塗料で塗装する手順を説明する。
【００２８】
（準備工程）
まず、被塗装物１０の表面を、脱脂処理及び防錆処理する。そして、粘着剤塗布装置２０及び粉体塗料塗布装置３０を作動させる。この場合、ノズル２４の基端及びノズル３４の基端に連通された加圧気体発生源から加圧エアーをノズル２４及びノズル３４に供給する。すると、ノズル２４の噴出口２４ａ及びノズル３４の噴出口３４ａから加圧エアーが噴出される。ここで、ノズル２４の噴出口２４ａが図３に示すように下方を向いているので、噴出口２４ａから噴出された加圧エアーは気体供給槽２２の底面に衝突して径方向に一様に広がり、その後上昇する。そして、多孔質板２３に形成されている孔部を経由して粘着媒体充填槽２１内にその下部から加圧エアーが供給される。同様に、ノズル３４の噴出口３４ａが図３に示すように下方を向いているので、噴出口３４ａから噴出された加圧エアーは気体供給槽３２の底面に衝突して径方向に一様に広がり、その後上昇する。そして、多孔質板３３に形成されている孔部を経由して塗料媒体充填槽３１内にその下部から加圧エアーが供給される。
【００２９】
粘着媒体充填槽２１の下部から加圧エアーが供給されることにより、図３に示すように粘着媒体充填槽２１内のビーズ集合体２７中に気泡状の空洞部が発生する。発生した空洞部はビーズ集合体２７中を上昇し、やがてビーズ集合体２７の上面から放出される。空洞部がビーズ集合体２７を上昇していく過程でビーズ集合体２７が攪拌されるとともに、ビーズ集合体２７を構成するビーズが空洞部に押しのけられることにより不規則に運動（流動）する。
【００３０】
塗料媒体充填槽３１の下部から加圧エアーが供給されることにより、図３に示すように塗料媒体充填槽３１内のビーズ集合体３７中に気泡状の空洞部が発生する。発生した空洞部はビーズ集合体３７中を上昇し、やがてビーズ集合体３７の上面から放出される。空洞部がビーズ集合体３７を上昇していく過程でビーズ集合体３７が攪拌されるとともに、ビーズ集合体３７を構成するビーズが空洞部に押しのけられることにより不規則に運動（流動）する。
【００３１】
（第１埋没工程）
準備工程によって粘着剤塗布装置２０及び粉体塗料塗布装置３０を作動させた後に、エアシリンダ２５のシリンダロッド２５２の先端に、被塗装物１０を固定する。このとき、被塗装物１０の長手方向が上下方向（重力方向）に一致するように、すなわち被塗装物１０の長手方向が粘着媒体充填槽２１の軸方向に一致するように、被塗装物１０をシリンダロッド２５２の先端に固定する。これにより被塗装物１０が粘着媒体充填槽２１の上方に配置される。続いて、エアシリンダ２５を駆動して、シリンダロッド２５２を伸長させる。シリンダロッド２５２が伸長することにより、その先端に取り付けられた被塗装物１０が粘着媒体充填槽２１の上方から下降する。
【００３２】
粘着媒体充填槽２１の上面は開口しているので、図４に示すように、エアシリンダ２５の駆動により下降する被塗装物１０は粘着媒体充填槽２１内にその上方から投入される。このとき粘着媒体充填槽２１内にその下部から供給されている加圧エアーによって粘着媒体充填槽２１内のビーズ集合体２７中に気泡状の空洞部が発生しており、この空洞部の上昇によりビーズ集合体２７が攪拌されている。つまり、粘着媒体充填槽２１内のビーズ集合体２７を攪拌しながら被塗装物１０を粘着媒体充填槽２１内に向けて下降させることにより、攪拌されているビーズ集合体２７中に被塗装物１０を埋没させる。そして、被塗装物１０がビーズ集合体２７内に埋もれる位置まで下降した時点でエアシリンダ２５の駆動を停止させる。
【００３３】
（第１粘着剤塗布工程）
次いで、図４に示した状態（空洞部の上昇により攪拌されているビーズ集合体２７中に被塗装物１０を埋没している状態）を、予め定めた時間（例えば５秒間）だけ維持する。ビーズ集合体２７は攪拌されていて、この攪拌によりビーズ集合体２７を構成するビーズは流動しているので、流動したビーズが被塗装物１０に衝突する。ビーズの衝突によってビーズの表面に付着している粘着剤が被塗装物１０の表面に移される。次々にビーズが被塗装物１０に衝突することにより被塗装物１０の表面に粘着剤が付着する。また、ビーズは空洞部に押しのけられるようにランダム（不規則）に流動しているので、被塗装物１０の表面に均一に粘着剤が付着する。ただし、角部Ｃには、ビーズが入り込まないので、粘着剤が付着しない（図５参照）。
【００３４】
（第１引き上げ工程）
粘着剤塗布工程にて粘着媒体充填槽２１内のビーズ集合体２７中に被塗装物１０を予め定められた時間だけ埋没させた後に、エアシリンダ２５を駆動してシリンダロッド２５２を収縮させ、ビーズ集合体２７に埋没した被塗装物１０を上昇させることにより、被塗装物１０をビーズ集合体２７中から引き上げる。被塗装物１０の引き上げ時にも粘着媒体充填槽２１内にその下部から加圧された気体が供給されているので、粘着媒体充填槽２１内のビーズ集合体２７中に気泡状の空洞部が発生しており、この空洞部によりビーズ集合体２７が攪拌されている。つまり、第１引き上げ工程では、粘着媒体充填槽２１内のビーズ集合体２７を攪拌しながら、ビーズ集合体２７中に埋設されている被塗装物１０を上昇させて、被塗装物１０をビーズ集合体２７中から引き上げる。図５に示すように、引き上げられた被塗装物１０の表面には、角部Ｃを除いて均一に粘着剤が付着し、粘着膜ＬＲが形成されている。角部Ｃには粘着媒体が入り込まないので、粘着膜ＬＲが形成されていない。
【００３５】
（第２粘着剤塗布工程）
次に、図６に示すように、第１粘着剤塗布工程において粘着剤が塗布されなかった角部Ｃに、スプレーガンＳ１を用いて、粘着剤を霧状にして吹き付ける。これにより、角部Ｃにも粘着膜ＬＲが形成される。
【００３６】
（第１塗料塗布工程）
次に、図７に示すように、第２粘着剤塗布工程において粘着剤を塗布した角部Ｃに、スプレーガンＳ２を用いて、粉体塗料を吹き付ける。これにより、角部Ｃに、粉体塗料膜ＰＣが形成される。
【００３７】
（第２埋設工程）
次に、第１塗料塗布工程を経た被塗装物１０をエアシリンダ３５のシリンダロッド３５２の先端に固定する。この場合、被塗装物１０の長手方向が上下方向（重力方向）に一致するように、すなわち被塗装物１０の長手方向が塗料媒体充填槽３１の軸方向に一致するように、被塗装物１０をシリンダロッド３５２の先端に固定する。これにより被塗装物１０が塗料媒体充填槽３１の上方に配置される。続いて、エアシリンダ３５を駆動してシリンダロッド３５２を伸長させる。シリンダロッド３５２が伸長することにより、その先端に取り付けられた被塗装物１０が塗料媒体充填槽３１の上方から下降する。
【００３８】
塗料媒体充填槽３１の上面は開口しているので、図８に示すように、エアシリンダ３５の駆動により下降する被塗装物１０は塗料媒体充填槽３１内にその上方から投入される。このとき塗料媒体充填槽３１内にその下部から供給されている加圧エアーによって塗料媒体充填槽３１内のビーズ集合体３７中に気泡状の空洞部が発生しており、この空洞部の上昇によりビーズ集合体３７が攪拌されている。このようにして塗料媒体充填槽３１内のビーズ集合体３７を攪拌しながら被塗装物１０を塗料媒体充填槽３１内に向けて下降させることにより、被塗装物１０を攪拌されているビーズ集合体３７中に埋没させる。そして、被塗装物１０がビーズ集合体３７内に埋もれる位置まで下降した時点でエアシリンダ３５の駆動を停止させる。
【００３９】
（第２塗料塗布工程）
次いで、図８に示した状態（空洞部の発生により攪拌されているビーズ集合体３７に被塗装物１０が埋没している状態）を、予め定めた時間（例えば５秒間）だけ維持する。ビーズ集合体３７は攪拌されていて、この攪拌によりビーズ集合体３７を構成するビーズは流動しているので、流動するビーズが被塗装物１０に衝突する。ビーズの衝突によってビーズの表面に付着している粉体塗料が被塗装物１０に移される。次々にビーズが被塗装物１０に衝突することにより被塗装物１０の表面に粉体塗料が塗布される。また、ビーズは空洞部に押しのけられるようにランダム（不規則）に流動しているので、被塗装物１０の表面に均一に粉体塗料が塗布される。ただし、角部Ｃには、上記の第１塗料塗布工程において粉体塗料が塗布され、角部Ｃが粉体塗料によってマスキングされている。すなわち、角部Ｃの表面には、粘着剤が露出していない。したがって、第２塗料塗布工程において、ビーズは、角部Ｃに衝突すると跳ね返される。
【００４０】
（第２引き上げ工程）
第２塗料塗布工程にて塗料媒体充填槽３１内のビーズ集合体３７中に被塗装物１０を予め定められた時間だけ埋没させた後に、エアシリンダ３５を駆動してシリンダロッド３５２を収縮させ、ビーズ集合体３７に埋没した被塗装物１０を上昇させることにより、被塗装物１０をビーズ集合体３７中から引き上げる。被塗装物１０の引き上げ時にも塗料媒体充填槽３１内にその下部から加圧された気体が供給されているので、塗料媒体充填槽３１内のビーズ集合体３７中に気泡状の空洞部が発生しており、この空洞部によりビーズ集合体３７が攪拌されている。つまり、第２引き上げ工程では、塗料媒体充填槽３１内のビーズ集合体３７を攪拌しながら、ビーズ集合体３７中に埋設されている被塗装物１０を上昇させて、被塗装物１０をビーズ集合体３７中から引き上げる。図９に示すように、引き上げられた被塗装物１０の表面には均一に粉体塗料が付着し、粉体塗料膜ＰＣが形成されている。引き上げられた被塗装物１０は、焼付処理及び乾燥処理され、塗装製品が製造される。
【００４１】
上記の塗装方法によれば、第１粘着剤塗布工程では、角部Ｃにはビーズ（粘着媒体）が入り込まないので、角部Ｃには粘着剤が付着しない。そこで、第２粘着剤塗布工程において、角部Ｃに粘着剤を付着させるようにした。その後、第１塗料塗布工程において、角部Ｃに粉体塗料を塗布し、さらにその後の第２塗料塗布工程において、角部Ｃ以外の部分に粉体塗料を塗布するようにした。これにより、被塗装物１０全体を粉体塗料で塗装できる。したがって、角部Ｃを、例えば液体塗料を用いて局所的に塗装する必要がない。よって、角部Ｃとその他の部分の質感を統一できる。
【００４２】
また、第２粘着剤塗布工程において塗布された粘着剤の量が多い場合、角部Ｃに粘着剤が溜まって、角部Ｃに形成された粘着膜の膜厚が他の部分より厚くなる。この状態で、被塗装物１０を塗料媒体充填槽３１内に埋没させ、ビーズ集合体３７を撹拌すると、図１０に示すように、角部Ｃに衝突したビーズが粘着膜に埋もれ、ビーズ自体が被塗装物１０に残ってしまう。しかし、本発明によれば、第１塗料塗布工程において角部Ｃに塗布された粉体塗料によって、角部Ｃの粘着剤がマスキングされる。したがって、第２塗料塗布工程において、角部Ｃに溜まった粘着剤にビーズが埋もれて、ビーズが角部Ｃに付着したままになることを防止できる。すなわち、角部Ｃの平滑性が損なわれることがない。よって、製品の外観品質を向上させることができる。
【００４３】
なお、例えば図１１に示すように、パッチ１２の周縁部が曲面状に形成されており、パッチ１２とレール本体部１１の間に隙間Ｄが形成されていたとしても、第２粘着剤塗布工程において角部Ｃに向けて吹き付けられた粘着剤は、隙間Ｄに流れ込んでいき、隙間Ｄ内のパッチ１２及びレール本体部１１の表面に付着する。したがって、第１塗料塗布工程において角部Ｃに向けて吹き付けられた粉体塗料も、隙間Ｄ内のパッチ１２及びレール本体部１１の表面に付着する。このように、隙間Ｄ内のパッチ１２及びレール本体の表面が粘着剤及び粉体塗料によって覆われるので、隙間Ｄ内の耐食性を向上させることができる。この場合、第１塗料塗布工程で用いる粉体塗料に、粘着剤を硬化させる硬化剤を混ぜておいてもよい。これによれば、第１塗料塗布工程において、粉体塗料に含まれた硬化剤が被塗装物１０に表面に塗布された粘着剤へ染み込み、粘着剤が硬化する。これにより、隙間Ｄ内の耐食性をより向上させることができる。また、この場合、第１塗料塗布工程で用いる粉体塗料に、シリカを０．５〜５％添加しておいてもよい。これにより、粉体塗料の流動性を増加させ、隙間Ｄに粉体塗料を付着させ易くすることができる。
【００４４】
さらに、本発明の実施にあたっては、上記実施形態に限定されるものではなく、本発明の目的を逸脱しない限りにおいて種々の変更が可能である。
【００４５】
上記第２粘着剤塗布工程においては、スプレーガンＳ１を用いて、粘着剤を霧状にして角部Ｃに吹き付けているが、第２粘着剤塗布工程における粘着剤の塗布方法としては、上述した方法に限定されず、例えばハケ塗りでもよい。
【００４６】
また、上記実施形態においては、加圧エアーを用いてビーズ集合体２７及びビーズ集合体３７を撹拌することにより、被塗装物１０の表面にビーズ（粘着媒体及び塗料媒体）を衝突させている（図４及び図８参照）。しかし、これに代えて、ビーズが充填された容器内に被塗装物１０を投入し、加振装置を用いて、この容器を振動させることにより、被塗装物１０の表面にビーズを衝突させてもよい。
【符号の説明】
【００４７】
１０・・・被塗装物、２０・・・粘着剤塗布装置、２１・・・粘着媒体充填槽、２７・・・ビーズ層、３０・・・粉体塗料塗布装置、３１・・・塗料媒体充填槽、３７・・・ビーズ層、Ｃ・・・角部、Ｄ・・・隙間、ＬＲ・・・粘着膜、ＰＣ・・・粉体塗料膜、Ｓ１，Ｓ２・・・スプレーガン
【図１】
0005839198.tif 000002
【図２】
0005839198.tif 000003
【図３】
0005839198.tif 000004
【図４】
0005839198.tif 000005
【図５】
0005839198.tif 000006
【図６】
0005839198.tif 000007
【図７】
0005839198.tif 000008
【図８】
0005839198.tif 000009
【図９】
0005839198.tif 000010
【図１０】
0005839198.tif 000011
【図１１】
0005839198.tif 000012